(57)【要約】【課題】  転写プリンターの印字速度の高速化が進むなかで、短時間でサーマルヘッドから高い熱量を加えずに、印画物の印画濃度が高く、また印画物表面に光沢性のムラが防止でき、プリント適性に優れた、基材シート上に染料層と熱転写性保護層を面順次に設けた熱転写シートを提供する。【解決手段】  基材シート１と、前記基材シート１の一方の面に染料層３と熱転写性保護層２を面順次に形成されてなる熱転写シート１０であって、前記基材シート１の前記熱転写性保護層２の形成された面と反対側の面に耐熱滑性層７が形成されてなり、かつ、前記基材シート１は、熱伝導率が０．２Ｗ／ｍ・ｋ以上、０．５Ｗ／ｍ・ｋ以下であることを特徴とする熱転写シートの構成とした。【選択図】      図１
2014151594.tif 000002
【特許請求の範囲】
【請求項１】
基材シートと、
前記基材シートの一方の面に染料層と熱転写性保護層を面順次に形成されてなる熱転写シートであって、
前記基材シートの前記熱転写性保護層の形成された面と反対側の面に耐熱滑性層が形成されてなり、
かつ、前記基材シートは、熱伝導率が０．２Ｗ／ｍ・ｋ以上、０．５Ｗ／ｍ・ｋ以下であることを特徴とする熱転写シート。
【請求項２】
前記基材シートと前記染料層との間に、少なくとも無機フィラーを含有するプライマー層を形成してなることを特徴とする請求項１に記載の熱転写シート。
【請求項３】
前記基材シートが、芳香族系ポリアミドフィルムであることを特徴とする請求項１又は２に記載の熱転写シート。
【発明の詳細な説明】
【技術分野】
【０００１】
基材シートの一方の面に、染料層と熱転写性保護層を、面順次に設けた熱転写シートに関する。
【背景技術】
【０００２】
従来から、簡便な印刷方法として熱転写方法が広く使用されている。熱転写方法の一つである溶融転写方式は、顔料等の色材と、熱溶融性のワックスや樹脂等のバインダーを含む熱溶融インキ層を備える熱転写シートを、紙やプラスチックシート等の熱転写受像シートと重ね合わせ、熱転写シートの背面側からサーマルヘッド等の加熱手段により画像情報に応じたエネルギーを印加して、熱転写受像シート上に、色材をバインダーと共に転写する画像形成方法である。溶融転写方式による画像は、高濃度で鮮鋭性に優れ、文字等の２値画像の記録に適している。
【０００３】
熱転写方法の一つである昇華転写方式は、昇華により熱移行する昇華性染料を含む色材層を備える熱転写シートを、ポリエステルフィルム等の基材シート上に染料受容層を設けてなる熱転写受像シートと重ね合わせ、熱転写シートの背面側からサーマルヘッド等の加熱手段により画像情報に応じたエネルギーを印加して、熱転写受像シート上に、昇華性染料を転写移行させる画像形成方法である。この昇華転写方式は、印加されるエネルギー量に応じて染料の移行量を制御できるため、サーマルヘッドのドット毎に画像濃度を制御した階調画像の形成を行うことができる。また、使用する色材が染料であるため、形成される画像には透明性があり、異なる色の染料を重ねた場合の中間色の再現性が優れている。したがって、イエロー、マゼンタ、シアン、ブラック等の異なる色の熱転写シートを用い、熱転写受像シート上に各色染料を重ねて転写する際にも、中間色の再現性に優れた高画質な写真調フルカラー画像の形成が可能である。
【０００４】
マルチメディアに関連した様々なハード及びソフトの発達により、この熱転写方法は、コンピューターグラフィックス、衛星通信による静止画像そしてＣＤ−ＲＯＭその他に代表されるデジタル画像及びビデオ等のアナログ画像のフルカラーハードコピーシステムとして、その市場を拡大している。この熱転写方法による熱転写受像シートの具体的な用途は、多岐にわたっている。代表的なものとしては、印刷の校正刷り、画像の出力、ＣＡＤ、ＣＡＭなどの設計およびデザインなどの出力、ＣＴスキャンや内視鏡カメラなどの各種医療用分析機器、測定機器の出力用途そしてインスタント写真の代替として、また身分証明書やＩＤカード、クレジットカード、その他カード類への顔写真などの出力、さらに遊園地、ゲームセンター、博物館、水族館などのアミューズメント施設における合成写真、記念写真としての用途などをあげることができる。
【０００５】
昇華転写型の熱転写シートを使用した場合には、顔写真などの階調性画像を精密に形成することができるが、形成された画像は、通常の印刷インキによるものとは異なり、ビヒクルがなく、染料のみによって形成されているので、耐候性、耐摩擦性、耐薬品性などの耐久性に劣るという欠点がある。それに対し、例えば、特許文献１に示されるように、昇華性染料の熱転写によって得られた画像上に、転写性保護層を有する保護層熱転写シートを重ね合わせ、サーマルヘッドや加熱ロールなどを用いて転写性保護層を転写させ、画像上に保護層を形成する方法が知られている。
そして、染料による熱転写画像上に、保護層を転写する際、同一基材上に染料層と転写性保護層を面順次に形成した熱転写シートを使用して、染料による熱転写の画像形成と、保護層の転写を連続的に行なって、耐久性を高めた印画物を得ることが行われている。
【先行技術文献】
【特許文献】
【０００６】
【特許文献１】特開２００７−１１９７６２号公報
【発明の概要】
【発明が解決しようとする課題】
【０００７】
しかしながら、上記の熱転写シートは、熱転写プリンターにより加熱記録されるが、その熱転写プリンターの印字速度の高速化が進むに伴い、印字時のサーマルヘッドによる単位時間当たりの印加エネルギーが高くなり、それによって、熱転写シートの受ける熱量が、従来よりも高くなってきている。しかし、その印加エネルギーを高くしすぎると、熱転写シートにダメージが強く生じて、熱転写シートにシワ等の変形が生じ、印字の際に印字ムラが発生する、また保護層が転写された印画物で、表面の光沢性にムラが生じてしまう等の問題があった。
また、上記の熱転写シートのシワが、熱転写性保護層の箇所に生じた場合には、熱転写性保護層の表面における平滑性が乏しく、その熱転写性保護層が転写されると、高光沢な印画物が得られにくく、更に、熱転写性保護層の転写ムラが発生すると、染料層から転写された印画物の耐久性をもたせるという熱転写性保護層の機能を充分発揮できず、さらに印画物の均一な光沢性をもつなどの商品価値を低下させてしまう恐れがあった。
そのため、印加エネルギーを抑えることで対処しているが、熱転写シートの染料層から転写される染料の濃度が高い印画物を形成することが困難である等の別の問題があった。
【０００８】
本発明は上記の状況に鑑みてなされたものであり、熱転写プリンターの印字速度の高速化が進むなかで、短時間でサーマルヘッドから高い熱量を加えずに、印画物の印画濃度が高く、また印画物表面に光沢性のムラが防止でき、プリント適性に優れた、基材シート上に染料層と熱転写性保護層を面順次に設けた熱転写シートを提供することにある。
【課題を解決するための手段】
【０００９】
上記課題を解決するための本発明は、基材シートと、前記基材シートの一方の面に染料層と熱転写性保護層を面順次に形成されてなる熱転写シートであって、前記基材シートの前記熱転写性保護層の形成された面と反対側の面に耐熱滑性層が形成されてなり、かつ、前記基材シートは、熱伝導率が０．２Ｗ／ｍ・ｋ以上、０．５Ｗ／ｍ・ｋ以下であることを特徴とする熱転写シートの構成とした。
【００１０】
また、本発明は、前記基材シートと前記染料層との間に、少なくとも無機フィラーを含有するプライマー層を形成してなることを特徴とする熱転写シートの構成とした。
また、本発明は、前記基材シートが、芳香族系ポリアミドフィルムであることを特徴とする熱転写シートの構成とした。
【発明の効果】
【００１１】
本発明によれば、基材シートの熱伝導率を制御することによって、熱転写プリンターの印字速度の高速化が進むなかで、短時間でサーマルヘッドから高い熱量を加えずに、印画物の印画濃度が高く、また印画物表面に光沢性のムラが防止でき、プリント適性に優れた熱転写シートが得られる。
【図面の簡単な説明】
【００１２】
【図１】本発明の熱転写シートの一つの実施形態を示す概略断面図である。
【図２】本発明の熱転写シートである他の実施形態を示す断面図である。
【図３】本発明の熱転写シートである他の実施形態を示す断面図である。
【図４】本発明の熱転写シートである他の実施形態を示す断面図である。
【発明を実施するための形態】
【００１３】
次に、発明の実施の形態について、詳述する。
図１に本実施形態の熱転写シート１０を示す。本実施形態の熱転写シート１０は、基材シート１の一方の面に、イエロー染料層３Ｙ、マゼンタ染料層３Ｍ、シアン染料層３Ｃの３色の染料層３と、剥離層４と保護層５を順次積層した熱転写性保護層２とを面順次に繰り返し設けた熱転写シートである。その基材シート１の他方の面には、耐熱滑性層７を設けている。
【００１４】
図２に他の本実施形態の熱転写シート１０を示す。本実施形態の熱転写シート１０は、一方の面に耐熱滑性層７を設けた基材シート１の他方の面に、プライマー層１１を介して、イエロー染料層３Ｙ、マゼンタ染料層３Ｍ、シアン染料層３Ｃの３色の染料層３と、ブラック等の色相の溶融インキ層９と、剥離層４と保護層５と接着層６を順次積層した熱転写性保護層２とを面順次に繰り返し設けた熱転写シートである。
図１で示した熱転写シートは、図２で示した熱転写シートとはプライマー層１１を介して染料層を有していない点、また溶融インキ層９を有していない点、また熱転写性保護層２で接着層６を有していない点である。また、図１で示した熱転写シートでは、図示していないが、基材シートの染料層を有する側の表面が、コロナ処理、プラズマ処理など、易接着処理されていることが好ましい。
【００１５】
図３に他の本実施形態の熱転写シート１０を示す。本実施形態の熱転写シート１０は、一方の面に耐熱滑性層７を設けた基材シート１の他方の面に、プライマー層１１を介して、イエロー染料層３Ｙ、マゼンタ染料層３Ｍ、シアン染料層３Ｃの３色の染料層３と、ブラック等の色相の溶融インキ層９と、プライマー層１１を介して離型層８と剥離層４と保護層５と接着層６を順次積層した熱転写性保護層２とを面順次に繰り返し設けた熱転写シートである。
【００１６】
図４に他の本実施形態の熱転写シート１０を示す。本実施形態の熱転写シート１０は、一方の面に耐熱滑性層７を設けた基材シート１の他方の面に、剥離層４が部分的に設けられ、その剥離層４の上と、基材シート１の耐熱滑性層７を設けた面と反対面に、プライマー層１１が設けられている。そのプライマー層１１の上に、イエロー染料層３Ｙ、マゼンタ染料層３Ｍ、シアン染料層３Ｃの３色の染料層３と、保護層５とを面順次に繰り返し設けた熱転写シートである。図４で示した熱転写性保護層２は、剥離層４とプライマー層１１と保護層５を順次積層した構成である。
【００１７】
以下、本実施形態の熱転写シート１０を構成する各層について、詳細に説明する。
（基材シート）
本実施形態で得られる基材シート１の熱伝導率が０．２Ｗ／ｍ・ｋ以上、０．５Ｗ／ｍ・ｋ以下である。より好ましい熱伝導率の範囲は０．３Ｗ／ｍ・ｋ以上、０．５Ｗ／ｍ・ｋ以下である。
本実施形態で得られる基材シート１の熱伝導率（λ）は、下式（ａ）にて算出される値λである。
【００１８】
λ  ＝  α  ×  Ｃ  ×  ρ      （ａ）
上記式（ａ）において、αは基材シートの熱拡散率、Ｃは基材シートの比熱、ρは基材シートの密度を表す。
【００１９】
基材シートの熱拡散率、比熱、密度は公知の方法及び市販の機器で測定することができる。例えば、熱拡散率はアルバック理工製ＴＣ−７０００レーザーフラッシュ法測定装置、比熱はＴＡ  Ｉｎｓｔｒｕｍｅｎｔｓ社製ＤＳＣ２９２０で求めることができ、熱拡散率及び比熱ともＪＩＳ  Ｒ１６１１−１９９１制定に準拠して測定できる。密度は試料の単位面積あたりの質量及び厚さから求めることができる。
【００２０】
上記のように基材シートの熱伝導率が適度な範囲にあるので、印画時サーマルヘッドからの熱が染料層、保護層に損失がなく伝わり、結果として熱転写シートの染料層、保護層の転写感度が高まって、短時間でサーマルヘッドから高い熱量を加えずに、印画物の印画濃度が高く、また印画物表面に光沢性のムラが防止でき、プリント適性に優れたものとなる。
【００２１】
基材シートの熱伝導率が、０．２Ｗ／ｍ・ｋ未満であると、熱伝導性が低く、熱転写時に印字中の熱エネルギーを大きくしなくてはならなく、その結果、基材シートが伸び、ピッチずれやシワが生じる場合があり、印画濃度の低下、転写した保護層のムラによる印画物表面の光沢ムラが生じやすいので好ましくない。
一方、基材シートの熱伝導率が、０．５Ｗ／ｍ・ｋよりも大きいと、熱転写時に印字中の熱エネルギーが小さくても、ハイライト（階調の低濃度部）で発色する場合があり、好ましくない。
【００２２】
基材シート１は、例えば、上記条件を満たす、ポリエチレンテレフタレート、ポリブチレンテレフタレート、ポリエチレンナフタレート、ポリエチレンテレフタレート−イソフタレート共重合体、テレフタル酸−シクロヘキサンジメタノール−エチレングリコール共重合体、ポリエチレンテレフタレート／ポリエチレンナフタレートの共押し出しフィルムなどのポリエステル系フィルム、ナイロン６、ナイロン６６などの脂肪族系ポリアミドフィルム、ケブラー（登録商標名）、ノーメックス（登録商標名）などの芳香族系ポリアミドフィルム、ポリエチレン、ポリプロピレン、ポリメチルペンテンなどのポリオレフィン系フィルム、ポリ塩化ビニルなどのビニル系フィルム、ポリアクリレート、ポリメタアクリレート、ポリメチルメタアクリレートなどのアクリル系フィルム、ポリイミド、ポリエーテルイミドなどのイミド系フィルム、ポリアリレート、ポリスルホン、ポリエーテルスルホン、ポリフェニレンエーテル、ポリフェニレンスルフィド（ＰＰＳ）、ポリアラミド、ポリエーテルケトン、ポリエーテルニトリル、ポリエーテルエーテルケトン、ポリエーテルサルファイトなどのエンジニアリングフィルム、ポリカーボネート、ポリスチレン、高衝撃ポリスチレン、ＡＳ樹脂、ＡＢＳ樹脂などのスチレン系フィルム、セロファン、セルロースアセテート、ニトロセルロースなどのセルロース系フィルム等が挙げられる。
【００２３】
基材シート１は、上記の樹脂を主成分とする共重合樹脂若しくは混合体（アロイを含む）、または複数層からなる積層シートであっても良い。また、基材シートは、延伸フィルムでも、未延伸フィルムであってもよいが、強度を向上させる目的で、一軸方向または二軸方向に延伸されたフィルムを使用することが好ましい。上記した樹脂からなる基材シートの中でも、芳香族系ポリアミドフィルムは、耐熱性、機械的強度、高速印画適性に優れるため、より好ましい。
【００２４】
【化１】
2014151594.tif 000003
【化２】
2014151594.tif 000004
【００２５】
芳香族系ポリアミドフィルムは、上に示した一般式（１）および一般式（２）の少なくとも一方で表される繰り返し単位を単独あるいは共重合により重合の形で５０モル％以上、好ましくは７０モル％以上含むものであるのが望ましい。
ここで、Ａｒ1、Ａｒ2、Ａｒ3は、例えば、下記に示す一般式（３）に示すようなものが用いられ、Ｘ、Ｙは、−Ｏ−、−ＣＨ2−、−ＣＯ−、−ＳＯ2−、−Ｓ−、−Ｃ（ＣＨ3）2−などから選ばれるが、これらに限定されるものではない。
【００２６】
【化３】
2014151594.tif 000005
【００２７】
なお、上記の芳香族系ポリアミドフィルムは、芳香環上の水素原子の一部が、フッ素や臭素、塩素などのハロゲン基、ニトロ基、メチル基、エチル基、プロピル基などのアルキル基、メトキシ基、エトキシ基、プロポキシ基などのアルコキシ基などの置換基で置換されていてもよく、また、重合体を構成するアミド結合中の水素が他の置換基によって置換されていてもよい。
【００２８】
基材シート１は、通常、厚みが２．５μｍ〜５０μｍ程度のものを使用するが、２．５μｍ〜２５μｍの厚みを有する基材シートをより好適に使用することができる。基材シートの厚みが２．５μｍ未満であると、機械的強度が不足し、転写層を支持できなくなる場合がある。一方、基材シートの厚みが５０μｍを越えると、機械的強度は高いものの、熱転写シートから転写層を転写する際の熱エネルギーの伝達が不十分となり転写性が低下する傾向にある。
【００２９】
基材シート１には、その表面に剥離層を設ける場合、予め、剥離層を設ける面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、等の易接着処理を行ってもよい。
【００３０】
（染料層）
基材シートに形成される染料層３は、昇華性染料を含む層である。その昇華型染料としては、従来、公知の熱転写シートに使用されている染料は、いずれも本発明に使用可能であり、特に限定されない。これらの染料としてはジアリールメタン系、トリアリールメタン系、チアゾール系、メロシアニン等のメチン系、インドアニリン系、アセトフェノンアゾメチン，ピラゾロアゾメチン，イミダゾルアゾメチン，ピリドンアゾメチン等のアゾメチン系、キサンテン系、オキサジン系、ジシアノスチレン，トリシアノスチレンに代表されるシアノメチレン系、チアジン系、アジン系、アクリジン系、ベンゼンアゾ系、そしてピリドンアゾ，チオフェンアゾ，イソチアゾールアゾ，ピロールアゾ，ピラゾールアゾ，イミダゾールアゾ，チアジアゾールアゾ，トリアゾールアゾ，ジスアゾ等のアゾ系、スピロピラン系、インドリノスピロピラン系、フルオラン系、ローダミンラクタム系、ナフトキノン系、アントラキノン系、キノフタロン系等があげられる。具体的には次のような染料が用いられる。
【００３１】
Ｃ．Ｉ．（Ｃｏｌｏｒ  Ｉｎｄｅｘ）ディスパースイエロー５１，３，５４，７９，６０，２３，７，１４１，２０１，２３１
Ｃ．Ｉ．ディスパースブルー２４，５６，１４，３０１，３３４，１６５，１９，７２，８７，２８７，１５４，２６，３５４
Ｃ．Ｉ．ディスパースレッド１３５，１４６，５９，１，７３，６０，１６７
Ｃ．Ｉ．ディスパースオレンジ１４９
Ｃ．Ｉ．ディスパースバイオレット４，１３，２６，３６，５６，３１
Ｃ．Ｉ．ソルベントイエロー５６，１４，１６，２９
Ｃ．Ｉ．ソルベントブルー７０，３５，６３，３６，５０，４９，１１１，１０５，９７，１１
Ｃ．Ｉ．ソルベントレッド１３５，８１，１８，２５，１９，２３，２４，１４３，１４６，１８２
Ｃ．Ｉ．ソルベントバイオレット１３
Ｃ．Ｉ．ソルベントブラック３
Ｃ．Ｉ．ソルベントグリーン３
【００３２】
例えばイエロー染料としてフォロンブリリアントイエローＳ−６ＧＬ（サンド社製、ディスパースイエロー２３１）、マクロレックスイエロー６Ｇ（バイエル社製、ディスパースイエロー２０１）、マゼンタ染料としてＭＳ−ＲＥＤ−Ｇ（三井東圧化学株式会社製、ディスパースレッド６０）、マクロレックスレッドバイオレットＲ（バイエル社製、ディスパースバイオレット２６）、シアン染料はカヤセットブルー７１４（日本化薬株式会社製、ソルベントブルー６３）、フォロンブリリアントブルーＳ−Ｒ（サンド社製、ディスパースブルー３５４）、ワクソリンブルーＡＰ−ＦＷ（ＩＣＩ社製、ソルベントブルー３６）等があげられる。
【００３３】
次に、上記の染料を担持するためのバインダー樹脂としては、エチルセルロース、ヒドロキシエチルセルロース、ヒドロキシプロピルセルロース、メチルセルロース，酢酸セルロース、酢酸・酪酸セルロース等のセルロース樹脂、ポリ酢酸ビニル、ポリビニルアルコール、ポリビニルブチラール、ポリビニルアセトアセタール、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等があげられるが、これらの中ではセルロース系、ポリウレタン系、ビニル系、アクリル系およびポリエステル系の樹脂が耐熱性、染料移行性などの点で好ましく用いられる。
【００３４】
染料層は、前記基材シートの一方の面に、これらの染料及びバインダー樹脂、必要に応じて添加剤（例えば、離型剤など）やフィラー等を加えて、トルエン、メチルエチルケトン、エタノール、イソプロピルアルコール、シクロヘキサノン、ＤＭＦ等の適当な有機溶剤に溶解、あるいは有機溶剤や水等に分散させて、例えば、グラビア印刷法、スクリーン印刷法、リバースロールコーティング印刷法等の手段により塗工および乾燥して塗膜を形成することができる。このようにして形成する染料層は、固形分の塗工量で、０．２ｇ／ｍ2〜５．０ｇ／ｍ2好ましくは０．４ｇ／ｍ2〜２．０ｇ／ｍ2程度であり、また染料層中の昇華性染料は、染料層の全質量の５質量％〜９０質量％好ましくは１０質量％〜７０質量％の量で存在するのがよい。希望する染料層の画像がモノカラーである場合は、イエロー、マゼンタ、シアン等の染料層の中から１種を選んで形成し、またフルカラー画像である場合には適当なイエロー、マゼンタ、およびシアン（必要に応じて、ブラックも追加する）の各染料層を選んで形成する。
【００３５】
（プライマー層）
基材シートと染料層との間に、プライマー層１１を設けることにより、基材シートと染料層との密着性を高め、また印画時に熱転写シートの染料層と、熱転写受像シートとの熱融着をより防止することができ、好ましい。
また、プライマー層には少なくとも無機フィラーとバインダー樹脂を含み、基材シート自体の熱伝導性を維持、そして、より熱伝導性を高めるため、導電性の高い無機フィラーを含有することが好ましい。
【００３６】
その無機フィラーとしては、例えば、シリカ、沈降性炭酸カルシウム、炭酸マグネシウム、水酸化カルシウム、ケイ酸カルシウム、水酸化アルミニウム、硫酸バリウム、酸化チタン等のフィラーがあげられる。そのフィラーの大きさは、平均粒径で、０．０１〜１０μｍ、好ましくは０．１〜５μｍ程度である。無機フィラーは、バインダー樹脂に対して、２０質量％〜５０質量％で、添加して使用することが好ましい。無機フィラーの添加割合が少ないと、染料層と保護層の十分な転写感度が出にくく、また一方で無機フィラーの添加割合が多すぎると、基材シートと染料層との接着性が低下し、熱転写時に異常転写が生じやすくなるなど問題がある。
【００３７】
プライマー層におけるバインダー樹脂としては、例えば、ポリエステル樹脂、ポリウレタン樹脂、アクリル樹脂、ポリビニルホルマール樹脂、エポキシ樹脂、ポリビニルブチラール樹脂、ポリアミド樹脂、ポリエーテル樹脂、ポリスチレン樹脂、スチレン−アクリル共重合体樹脂等が挙げられる。上記の中でも、特にポリエステル樹脂、ポリウレタン樹脂、アクリル樹脂は接着性が強く、好ましい。
【００３８】
プライマー層は、上記に挙げた材料と、その他添加剤を加えたものを、有機溶剤または水系溶媒に溶解または分散させた塗工液を調整し、グラビア印刷法、スクリーン印刷法、グラビア版を用いたリバースロールコーティング法等の公知の塗工手段を用いて形成することができる。このようにして形成するプライマー層は、固形分の塗工量で、０．０１ｇ／ｍ2〜３．０ｇ／ｍ2程度である。
【００３９】
（溶融インキ層）
基材シートの耐熱滑性層の設けられている面の他方の面に、ブラックなどの色相の溶融インキ層９を設けることもできる。その溶融インキ層は、着色剤とビヒクルで構成でき、更に必要に応じて種々の添加剤を加えたものである。着色剤としては、有機または無機の顔料あるいは染料のうち、記録材料として要求される着色濃度を有し、光、熱、温度等により変褪色しないものが好ましい。また加熱により発色するような物質や、被転写体に塗布されている物質と接触することにより発色するような物質を用いることもできる。そして、着色剤は、ブラックの他にも、シアン、マゼンタ、イエロー等、種々の色の着色剤を使用することができる。
【００４０】
ビヒクルは、ワックスを主成分とし、その他にワックスと乾性油、樹脂、鉱油、セルロースおよびゴムの誘導体等との混合物が用いられる。また、熱溶融性着色インキから形成される溶融インキ層には、良好な熱伝導性および溶融転写性を与えるために、熱伝導性物質を含有させることができる。このような熱伝導性物質としては、カーボンブラック等の炭素質物質、アルミニウム、銅、酸化スズ、二硫化モリブデン等が挙げられる。上記の熱溶融性着色インキを用いて、基材シート上へ溶融インキ層を形成する方法としては、ホットメルトコート、ホットラッカーコート、グラビアコート、グラビアリバースコート、ロールコート等の公知の方法が挙げられる。溶融インキ層の厚さは、要求される印字濃度、熱感度等を考慮して適宜決定することができ、通常、固形分の塗工量で０．１ｇ／ｍ2〜３０ｇ／ｍ2程度である。
【００４１】
（熱転写性保護層）
基材シート上に、剥離可能に熱転写性保護層２が形成される。その熱転写性保護層は、サーマルヘッド等の加熱により、熱転写シートから被転写体へ熱転写可能であれば、保護層だけで構成することができる。また、基材シートからの転写性を良くするために、基材シート側から剥離層４、保護層５の順に積層した構成にすることができる。また、熱転写性保護層が被転写体へ転写する際、被転写体への密着性を高めるために、接着層６を保護層５の上に設けることができる。
【００４２】
本実施形態に用いられる保護層５のバインダー樹脂としては、ポリエステル樹脂、ポリエステルウレタン樹脂、ポリカーボネート樹脂、アクリル樹脂、紫外線吸収性樹脂、エポキシ樹脂、アクリルウレタン樹脂、これらの各樹脂をシリコーン変性させた樹脂、これらの各樹脂の混合物、活性光線硬化性樹脂等を挙げることができる。尚、活性光線とは、活性光線硬化性樹脂に対して化学的に作用させて重合を促進せしめる光線を意味し、具体的には、可視光線、紫外線、Ｘ線、電子線、α線、β線、γ線等を意味する。
なかでも、本実施形態では、ポリエステル樹脂、ポリエステルウレタン樹脂等のポリエステル系樹脂を好適に使用することができる。なお、ポリエステル樹脂やポリエステルウレタン樹脂は、他の熱可塑性樹脂との共重合体であってもよい。
【００４３】
保護層５を構成するバインダー樹脂の含有量について特に限定はないが、保護層の固形分総量に対し、バインダー樹脂の含有量が２０質量％未満である場合には、箔切れ性や耐久性が低下する傾向にある。したがって、この点を考慮すると、保護層の固形分総量に対し、バインダー樹脂は２０質量％以上含有されていることが好ましく、３０質量％以上含有されていることがさらに好ましい。バインダー樹脂の含有量の上限について特に限定はないが、その上限は１００質量％である。
【００４４】
保護層５は、バインダー樹脂に加え、各種フィラーや、蛍光増白剤、耐侯性を向上させるための紫外線吸収剤等、その他の材料を含有していてもよい。
保護層は、上記に説明した熱可塑性樹脂を主成分として、基材シート上に設けることができ、保護層を１層のみで構成できるが、２層以上の複数層で形成することができる。その際、複数の保護層は、同一の熱可塑性樹脂を主体に構成した塗工液で形成するか、あるいは異なる熱可塑性樹脂を主体に構成した塗工液で形成することもできる。保護層が３層を有する場合では、例えば２層を同一の熱可塑性樹脂を主体に構成した塗工液で形成し、残りの１層を異なる熱可塑性樹脂を主体に構成した塗工液で形成するか、あるいは３層全て同一の熱可塑性樹脂を主体に構成した塗工液で形成するか、あるいは３層全て異なる熱可塑性樹脂を主体に構成した塗工液で形成することもできる。
【００４５】
保護層５は、上記のバインダー樹脂を主体にして、適当な有機溶剤により、溶解または分散させて保護層用塗工液を調製し、これを基材シート（必要に応じて基材シート上に設けられた剥離層）上にグラビア印刷法、スクリーン印刷法またはグラビア版を用いたリバースコーティング法等の従来公知の手段により塗工、乾燥して形成することができる。保護層の厚さは、１層だけの構成条件では固形分の塗工量で２ｇ／ｍ2〜１５ｇ／ｍ2が好ましい。保護層の上記塗工量が２ｇ／ｍ2未満である場合には、耐久性が低下する傾向となり、一方、保護層の上記塗工量が１５ｇ／ｍ2より大きい場合には、保護層の箔切れ性が低下し、熱転写性保護層を被転写体に熱転写する際に尾曳き等が生じやすくなる。
【００４６】
（剥離層）
本実施形態で得られる熱転写シートでは、熱転写時に熱転写性保護層が基材シートから剥離しやすいように、基材シートと保護層との間に剥離層４を設けることができる。なお、剥離層は、熱転写時に被転写体上に転写される層である。
剥離層の材料としては、例えば、エチルセルロース、ニトロセルロース、酢酸セルロースなどのセルロース誘導体、ポリメタクリル酸メチル、ポリメタクリル酸エチル、ポリアクリル酸ブチルなどのアクリル系樹脂、ポリ塩化ビニル、塩化ビニル−酢酸ビニル共重合体、ポリビニルブチラールなどのビニル共重合体の熱可塑性樹脂や、飽和又は不飽和ポリエステル樹脂、ポリウレタン樹脂、熱架橋性エポキシ−アミノ樹脂、アミノアルキッド樹脂などの熱硬化型の樹脂、シリコーンワックス、シリコーン樹脂、シリコーン変性樹脂、フッ素樹脂、フッ素変性樹脂、ポリビニルアルコール等を挙げることができる。また、剥離層には箔切れ性を向上させるために、マイクロシリカやポリエチレンワックスなどのフィラーを含有させることが好ましい。また、剥離層は、１種の樹脂からなるものであってもよく、２種以上の樹脂からなるものであってもよい。また剥離層は、上記に例示した樹脂に加えイソシアネート化合物等の架橋剤、錫系触媒、アルミニウム系触媒等の触媒を用いて形成することとしてもよい。
【００４７】
形成される剥離層は、上記の樹脂を溶媒へ分散又は溶解して、ロールコート、グラビアコート、バーコートなどの公知のコーティング方法で、基材シート上の少なくとも１部に塗工、乾燥することで形成することができる。剥離層は固形分の塗工量で、通常は０．１ｇ／ｍ2〜５ｇ／ｍ2程度、好ましくは０．５ｇ／ｍ2〜２ｇ／ｍ2程度である。
【００４８】
（離型層）
本実施形態においては、必要に応じて剥離層４と基材シート１との間に、さらに離型層８を設けてもよい。離型層は、基材シートと保護層との剥離性が適当でない場合、基材シートと保護層との接着性を調整し、保護層の剥離を良好に行うために設けることができる。このような離型層は、例えば、シリコーンワックス等の各種ワックス類、シリコーン樹脂、フッ素樹脂、アクリル樹脂、水溶性樹脂、セルロース誘導体樹脂、ウレタン系樹脂、酢酸系ビニル樹脂、アクリルビニルエーテル系樹脂、無水マレイン酸樹脂等の各種樹脂等やこれらの混合物から構成される。
【００４９】
また、離型層は、上記ワックス類及び上記樹脂からなる群より選ばれる少なくとも１種を含有する塗工液を、従来公知の塗工方法に従って基材シート上に塗工し、乾燥することで形成することができる。離型層は、固形分の塗工量で、通常０．５ｇ／ｍ2〜５ｇ／ｍ2程度である。
離型層を備える場合、熱転写性保護層は転写により剥離層から剥離され、離型層自体は
基材シート側に残るように形成しておくのが望ましい。
【００５０】
（接着層）
本実施形態では、熱転写性保護層が被転写体との十分な接着性を有する場合には、接着層の形成は不要であるが、熱転写性保護層の表面に接着層６を形成し、熱転写性保護層の転写性と、転写後の保護層の画像面に対する密着性を向上させることができ、好ましく行なわれる。この接着層は、従来公知の感熱接着剤がいずれも使用できるが、ガラス転移温度が５０℃〜１００℃の熱可塑性樹脂から形成することがより好ましく、例えば、紫外線吸収性樹脂、アクリル樹脂、塩化ビニル−酢酸ビニル共重合体樹脂、エポキシ樹脂、ポリエステル樹脂、ポリカーボネート樹脂、ブチラール樹脂、ポリアミド樹脂、塩化ビニル樹脂などの如く熱時接着性の良好な樹脂から、適当なガラス転移温度を有するものを選択することが好ましい。
【００５１】
接着層は、上述に例示される材料の中から選択される単独または複数の樹脂材料、さらに必要に応じて、添加剤を加え、有機溶剤等の適当な溶剤に溶解または分散させて接着層用塗工液を調製し、これをグラビア印刷法、スクリーン印刷法またはグラビア版を用いたリバースコーティング法等の手段により、塗工、乾燥して形成することができる。接着層の塗工量は特に限定はないが、通常、固形分の塗工量で、１ｇ／ｍ2〜１０ｇ／ｍ2程度である。
【００５２】
（耐熱滑性層）
本実施形態の熱転写シートは基材シートの裏面に耐熱滑性層を設けることができる。基材シートの裏面に設けられている耐熱滑性層は、サーマルヘッド等の加熱デバイスと基材シートとの熱融着を防止し、走行を滑らかに行う目的で設けられる。
耐熱滑性層を形成する樹脂としては、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、スチレン−ブタジエン共重合体、アクリルポリオール、ポリウレタンアクリレート、ポリエステルアクリレート、ポリエーテルアクリレート、エポキシアクリレート、ウレタン又はエポキシのプレポリマー、ニトロセルロース樹脂、セルロースナイトレート樹脂、セルロースアセトプロピオネート樹脂、セルロースアセテートブチレート樹脂、セルロースアセテートヒドロジエンフタレート樹脂、酢酸セルロース樹脂、ポリアミド樹脂、ポリイミド樹脂、ポリアミドイミド樹脂、ポリカーボネート樹脂、塩素化ポリオレフィン樹脂、塩素化ポリオレフィン樹脂等が挙げられる。
【００５３】
また、耐熱滑性層の耐熱性や塗膜強度および基材シートとの密着性を向上させるために、樹脂中に反応基を有する熱可塑性樹脂とポリイソシアネートとの反応硬化物や、不飽和結合を有するモノマー、オリゴマーとの反応生成物を用いることができ、硬化方法は加熱する、あるいは紫外線を照射するなど、その硬化手段は特に限定されない。樹脂中に反応基を有する熱可塑性樹脂とポリイソシアネートとの反応硬化物が、実用しやすく、好ましい。
【００５４】
これらの樹脂から形成される耐熱滑性層は、滑り性付与剤、充填剤（タルクなど）を添加して、熱転写シートの転写面と、熱転写シートの背面（耐熱滑性層）との滑り性を良好にすることにより、巻き上げ時にシワ等が生じて、巻き太りが生じることを防止する機能が発揮できるので、好ましく行なわれる。耐熱滑性層に添加、あるいは上塗りする滑り性付与剤としては、燐酸エステル、シリコーンオイル、グラファイトパウダー、シリコーン系グラフトポリマー、フッ素系グラフトポリマー、アクリルシリコーングラフトポリマー、アクリルシロキサン、アリールシロキサンなどのシリコーン重合体が挙げられるが、好ましくは、ポリオール、例えば、ポリアルコール高分子化合物とポリイソシアネート化合物および燐酸エステル系化合物であり、さらに充填剤を添加することがより好ましい。
【００５５】
耐熱滑性層は、上記に記載した樹脂、滑り性付与剤、充填剤を、適当な溶剤により、溶解または分散させて、耐熱滑性層形成用インキを調製し、これを、上記の基材シートの裏面に、例えば、グラビア印刷法、スクリーン印刷法、グラビア版を用いたリバースコーティング法などの形成手段により塗工し、乾燥して形成することができる。その耐熱滑性層は、固形分の塗工量で０．１ｇ／ｍ2〜２ｇ／ｍ2程度である。
【００５６】
（被転写体）
被転写体上には、上述した本発明に係る熱転写シートを構成する転写層が転写され、その結果、耐久性、光沢性に優れた熱転写画像を有する印画物が得られる。
被転写材として熱転写受像シート等を使用することができる。熱転写受像シートとしては、記録面が染料受容性を有するものであれば特に限定されず、例えば、紙、金属、ガラス、合成樹脂等の基材の少なくとも一方の面に染料受容層を形成したものを挙げることができる。
【００５７】
被転写体の形状、用途についても、株券、証券、証書、通帳類、乗車券、車馬券、印紙、切手、鑑賞券、入場券、チケット等の金券類、キャッシュカード、クレジットカード、プリペイドカード、メンバーズカード、グリーティングカード、ハガキ、名刺、運転免許証、ＩＣカード、光カードなどのカード類、カートン、容器等のケース類、バック類、帳票類、封筒、タグ、ＯＨＰシート、スライドフィルム、しおり、カレンダー、ポスター、パンフレット、メニュー、ＰＯＰ用品、コースター、ディスプレイ、ネームプレート、キーボード、化粧品、腕時計、ライター等の装身具、文房具、レポート用紙など文具類やパスポート、小型の本、雑誌等の小冊子、建材、パネル、エンブレム、キー、布、衣類、履物、ラジオ、テレビ、電卓、ＯＡ機器等の装置類、各種見本帳、アルバム、また、コンピューターグラフィックスの出力、医療画像出力等、種類を問うものではない。
【実施例】
【００５８】
次に実施例を挙げて、本発明を更に具体的に説明する。以下、特に断りのない限り、部又は％は質量基準である。
（実施例１）
基材シート１として厚さ４μｍの芳香族ポリアミドフィルム（東レ株式会社製  ミクトロン）を用い、その基材シートの一方の面に、下記組成の耐熱滑性層形成用塗工液を用いて、バーコーター法で、固形分で１．０ｇ／ｍ2になるように塗工、乾燥して耐熱滑性層を形成した。
【００５９】
＜耐熱滑性層形成用塗工液＞
・ポリビニルアセタール樹脂                                            ６０．６部
（エスレックＫＳ−１  積水化学工業（株））
・ポリイソシアネート                                                    ８．４部
（バーノックＤ７５０  大日本インキ化学工業（株））
・シリコーン樹脂微粒子（粒子径；４μｍ  多角形状）                          １部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株）製）
・ステアリン酸亜鉛                                                        １０部
（ＳＺ−ＰＦ  堺化学工業（株）製）
・ポリエチレンワックス                                                    １０部
（ポリワックス３０００  東洋アドレ（株）製）
・メチルエチルケトン                                                    ２００部
・トルエン                                                              １００部
【００６０】
上記の基材シートの耐熱滑性層を設けた面と反対側に、下記組成のイエロー、マゼンタ、シアンの各染料層用塗工液を用いて、それぞれ固形分換算で０．６ｇ／ｍ2の割合で図１に示す配置で、バーコーター法で塗工、乾燥して、イエロー、マゼンタ、シアンの各染料層を形成した。
＜イエロー染料層用塗工液＞
・分散染料（ホロンブリリアントイエロー−Ｓ−６ＧＬ）                    ５．５部
・バインダー樹脂                                                        ４．５部
（ポリビニルアセトアセタール樹脂ＫＳ−５、積水化学工業（株）製）
・リン酸エステル系界面活性剤                                            ０．１部
（プライサーフＡ２０８Ｎ、第一製薬工業（株）製）
・ポリエチレンワックス                                                  ０．１部
・メチルエチルケトン                                                  ４５．０部
・トルエン                                                            ４５．０部
【００６１】
＜マゼンタ染料層用塗工液＞
・分散染料（ＭＳレッドＧ）                                              １．５部
・分散染料（マクロレックスレッドバイオレットＲ）                        ２．０部
・バインダー樹脂                                                        ４．５部
（ポリビニルアセトアセタール樹脂ＫＳ−５、積水化学工業（株）製）
・リン酸エステル系界面活性剤                                            ０．１部
（プライサーフＡ２０８Ｎ、第一製薬工業（株）製）
・ポリエチレンワックス                                                  ０．１部
・メチルエチルケトン                                                  ４５．０部
・トルエン                                                            ４５．０部
【００６２】
＜シアン染料層用塗工液＞
・分散染料（カヤセットブルー７１４）                                    ４．５部
・バインダー樹脂                                                        ４．５部
（ポリビニルアセトアセタール樹脂ＫＳ−５、積水化学工業（株）製）
・リン酸エステル系界面活性剤                                            ０．１部
（プライサーフＡ２０８Ｎ、第一製薬工業（株）製）
・ポリエチレンワックス                                                  ０．１部
・メチルエチルケトン                                                  ４５．０部
・トルエン                                                            ４５．０部
【００６３】
上記の基材シートの耐熱滑性層を設けた面と反対側に、下記組成の剥離層用塗工液を用いて、固形分換算で１．０ｇ／ｍ2の塗工量で、図１に示すような配置で、バーコーター法で塗布、乾燥して、剥離層を形成した。
＜剥離層用塗工液＞
・ポリメチルメタクリレート樹脂                                            ２０部
（ダイヤナールＢＲ−８７、三菱レイヨン（株）製）
・トルエン                                                                ４０部
・メチルエチルケトン                                                      ４０部
【００６４】
上記の剥離層の上に、下記組成の保護層形成用塗工液を用いて、固形分換算で２．０ｇ／ｍ2の塗工量で、図１に示すような配置で、バーコーター法で塗工、乾燥して、保護層を形成して、実施例１の熱転写シートを作製した。
＜保護層形成用塗工液＞
・塩化ビニル−酢酸ビニル共重合体                                        １００部
（ソルバインＣＮＬ  日信化学工業（株）製）
・トルエン                                                              ２００部
・メチルエチルケトン                                                    ２００部
【００６５】
（実施例２）
実施例１で用意した耐熱滑性層の設けられた厚さ４μｍの芳香族ポリアミドフィルム（東レ株式会社製  ミクトロン）の基材シートを用い、その基材シートの耐熱滑性層を設けた面と反対側に、実施例１で使用した剥離層用塗工液を用いて、固形分換算で１．０ｇ／ｍ2の塗工量で、図４に示すような配置で、バーコーター法で塗布、乾燥して、剥離層を形成した。次に、基材シートの耐熱滑性層を設けた面と反対側に、上記の剥離層を含めて、全面に図４に示すような配置で、下記組成のプライマー層形成用塗工液を用いて、固形分換算で０．１ｇ／ｍ2の塗工量で、バーコーター法で塗工、乾燥して、プライマー層を形成した。さらに、そのプライマー層の上に、実施例１で使用したイエロー、マゼンタ、シアンの各染料層用塗工液を用いて、それぞれ固形分換算で０．６ｇ／ｍ2の割合で図４に示す配置で、バーコーター法で塗工、乾燥して、イエロー、マゼンタ、シアンの各染料層を形成した。
【００６６】
＜プライマー層形成用塗工液＞
・コロイダルシリカ（粒子径４〜６ｎｍ、固形分１０％）                      ３０部
（スノーテック  ＯＸＳ、日産化学工業（株））
・ポリビニルピロリドン樹脂                                                  ３部
（Ｋ−９０、ＩＳＰ社）
・水                                                                      ５０部
・イソプロピルアルコール                                                  １７部
【００６７】
上記の剥離層の上に位置するプライマー層の上に、実施例１で使用した保護層形成用塗工液を用いて、固形分換算で２．０ｇ／ｍ2の厚さで、図４に示すような配置で、バーコーター法で塗工、乾燥して、保護層を形成して、実施例２の熱転写シートを作製した。
【００６８】
（実施例３）
厚さ９μｍの芳香族ポリアミドフィルム（東レ株式会社製  ミクトロン）の基材シートを用い、その基材シートの一方の面に、実施例１で用意した耐熱滑性層を設けた。その基材シートの耐熱滑性層を設けた面と反対側に、実施例１で使用したイエロー、マゼンタ、シアンの各染料層用塗工液を用いて、それぞれ固形分換算で０．６ｇ／ｍ2の割合で図１に示す配置で、バーコーター法で塗工、乾燥して、イエロー、マゼンタ、シアンの各染料層を形成した。
【００６９】
上記の基材シートの耐熱滑性層を設けた面と反対側に、実施例１で使用した剥離層用塗工液を用いて、固形分換算で１．０ｇ／ｍ2の塗工量で、図１に示すような配置で、バーコーター法で塗工、乾燥して、剥離層を形成した。
上記の剥離層の上に、実施例１で使用した保護層形成用塗工液を用いて、固形分換算で２．０ｇ／ｍ2の塗工量で、図１に示すような配置で、バーコーター法で塗工、乾燥して、保護層を形成して、実施例３の熱転写シートを作製した。
【００７０】
（実施例４）
厚さ９μｍの芳香族ポリアミドフィルム（東レ株式会社製  ミクトロン）の基材シートを用い、その基材シートの一方の面に、実施例１で用意した耐熱滑性層を設けた。その基材シートの耐熱滑性層を設けた面と反対側に、実施例１で使用した剥離層用塗工液を用いて、固形分換算で１．０ｇ／ｍ2の塗工量で、図４に示すような配置で、バーコーター法で塗布、乾燥して、剥離層を形成した。次に、基材シートの耐熱滑性層を設けた面と反対側に、上記の剥離層を含めて、全面に図４に示すような配置で、実施例２で使用したプライマー層形成用塗工液を用いて、固形分換算で０．１ｇ／ｍ2の塗工量で、バーコーター法で塗工、乾燥して、プライマー層を形成した。
【００７１】
さらに、そのプライマー層の上に、実施例１で使用したイエロー、マゼンタ、シアンの各染料層用塗工液を用いて、それぞれ固形分換算で０．６ｇ／ｍ2の割合で図４に示す配置で、バーコーター法で塗工、乾燥して、イエロー、マゼンタ、シアンの各染料層を形成した。また、上記の剥離層の上に位置するプライマー層の上に、実施例１で使用した保護層形成用塗工液を用いて、固形分換算で２．０ｇ／ｍ2の厚さで、図４に示すような配置で、バーコーター法で塗工、乾燥して、保護層を形成して、実施例４の熱転写シートを作製した。
【００７２】
（比較例１）
基材シート１を厚さ４．０μｍのポリエチレンテレフタレートフィルム（東レ株式会社製  製品名、ルミラー）に変更した以外は、全て実施例１と同様にして、比較例１の熱転写シートを得た。
【００７３】
（比較例２）
基材シート１を厚さ４．０μｍのポリエチレンテレフタレートフィルム（東レ株式会社製  製品名、ルミラー）に変更した以外は、全て実施例２と同様にして、比較例２の熱転写シートを得た。
【００７４】
（印画物）
市販のサーマルヘッドを搭載したデジタルフォトプリンターＣＸ（シチズンシステムズ株式会社製）によって、下記に示す条件の熱転写受像シートと、上記の実施例及び比較例の熱転写シートを用いて、その熱転写受像シートに、ベタ部分と非印画部分を含むテストパターンで、熱転写の画像を形成して、各印画物を作製した。
【００７５】
（熱転写受像シート）
コート紙（三菱製紙株式会社製パールコートＮ：１５７．０ｇ／ｍ2）の一方の面上に３５μｍの多孔質ポリプロピレンフィルム（トヨパールＳＳ  東洋紡績（株）製）を、また、該コート紙の他方の面上に５０μｍの白色ポリエチレンテレフタレート（ルミラーＥ６３Ｓ  東レ（株）製）を、それぞれ下記組成の接着層用塗工液（塗工量：４ｇ／ｍ2（固形分換算））を用いて貼合した支持体を作成した。次いで、支持体の多孔質ポリプロピレンフィルムの面に、下記組成のプライマー層用塗工液を、バーコーターにより固形分換算で２．０ｇ／ｍ2の塗工量で塗工、乾燥（１３０℃、１分）してプライマー層を形成した。次いで、プライマー層上に、下記組成の受容層用塗工液をバーコーターにより、固形分換算で３．０ｇ／ｍ2の塗工量で塗工、乾燥（１３０℃、１分）して受容層を形成した。また、支持体の受容層が設けられている面とは反対の面に、下記組成の裏面層用塗工液をバーコーターにより、固形分換算で２．０ｇ／ｍ2の塗工量で塗工、乾燥（１１０℃、１分）して裏面層を形成することで、熱転写受像シートを得た。
【００７６】
＜接着層用塗工液＞
・ウレタン樹脂                                                            ３０部
（タケラックＡ−９６９Ｖ  三井武田ケミカル（株）製）
・イソシアネート                                                          １０部
（タケネートＡ−５  三井武田ケミカル（株）製）
・酢酸エチル                                                              ６０部
【００７７】
＜プライマー層用塗工液＞
・ポリエステル樹脂                                                        ５０部
（ポリエスターＷＲ−９０５  日本合成化学工業（株）製）
・酸化チタン                                                              ２０部
（ＴＣＡ８８８  （株）トーケムプロダクツ製）
・蛍光増白剤                                                            １．２部
（ユビテックスＢＡＣ  チバ・スペシャリティーケミカルズ（株）製）
・水／イソプロピルアルコール＝１／１                                  ２８．８部
【００７８】
＜受容層用塗工液＞
・塩化ビニル−酢酸ビニル共重合                                            ２０部
（ソルバインＣＮ  日信化学工業（株））
・側鎖型／エポキシ・アラルキル変性シリコーンオイル                          １部
（Ｘ−２２−３０００Ｔ  信越化学工業（株））
・両末端型／カルビノール変性シリコーンオイル                            ０．２部
（Ｘ−２２−１６０ＡＳ  信越化学工業（株））
・トルエン                                                                ８０部
・メチルエチルケトン                                                      ８０部
【００７９】
＜裏面層用塗工液＞
・ポリビニルブチラール樹脂                                                １０部
（♯３０００−１  電気化学工業（株）製）
・キレート剤                                                            ４．３部
（テンカレート  ＴＰ１１０）
・ナイロン１２フィラー                                                      ２部
（ＮＷ３３０  神東塗料（株）製）
・トルエン／イソプロピルアルコール                                    ８３．７部
【００８０】
＜熱伝導率＞
上記で作製された実施例と比較例の各熱転写シートについて、使用した基材シートの熱伝導率（λ）は、下式（ａ）にて算出した。
λ  ＝  α  ×  Ｃ  ×  ρ      （ａ）
【００８１】
上記式（ａ）において、αは基材シートの熱拡散率、Ｃは基材シートの比熱、ρは基材シートの密度を表す。
【００８２】
基材シートの熱拡散率、比熱、密度は以下の条件にて測定した。熱拡散率はアルバック理工製ＴＣ−７０００レーザーフラッシュ法測定装置、比熱はＴＡ  Ｉｎｓｔｒｕｍｅｎｔｓ社製ＤＳＣ２９２０で求めた。また密度は試料の単位面積あたりの質量及び厚さから求めた。
【００８３】
＜光沢度＞
上記で得られた実施例１〜４、比較例１、２の印画物における黒ベタ印画部分と白ベタ印画部分をそれぞれ光沢度計（日本電色株式会社製  Ｇｌｏｓｓ  Ｍｅｔｅｒ  ＶＧ２０００）を用いて、測定入射角２０°にて、測定方向ＭＤ（主走査方向）およびＴＤ（副走査方向）の条件で測定した。なお、印画環境は、常温、常湿である。但し、測定結果を以下の基準で評価を行った。
【００８４】
＜評価基準＞
３・・・光沢度が８０以上
２・・・光沢度が８０未満７０以上
１・・・光沢度が７０未満
【００８５】
＜印画濃度の評価＞
実施例１〜４、及び比較例１、２の熱転写シートを、以下の条件に印画した。
（印画条件）
・発熱体平均抵抗値：５０４５Ω
・主走査方向印字密度：３００ｄｐｉ
・副主走査方向印字密度：３００ｄｐｉ
・印加電圧：２２（Ｖ）
・１ライン周期：１．５（ｍｓｅｃ／ｌｉｎｅ）
・印字開始温度：２７（℃）
・印加パルス（階調制御方法）：１ライン周期を２５５に等分割したパルス長さをもつ分割パルスの数を０から２５５個まで可変できるマルチパルス方式のテストプリンタを用い、１ライン周期当りのパルス数０から２５５個までを１８ステップに分割した。これにより、１８段階に異なるエネルギーを与えることができる。
上記条件にて得られた印画物の印画濃度を、光学濃度計（グレタグマクベス社製  ｓｐｅｃｔｒｏｌｉｎｏ）による光学反射濃度を測定した。
【００８６】
＜評価基準＞
３：印画物の最大印画濃度が、２．２より大きい。
２：印画物の最大印画濃度が、１．８以上２．２以下である。
１：印画物の最大印画濃度が、１．８未満である。
【００８７】
上記の熱伝導率の測定結果、印画物の光沢度および印画濃度の評価結果を表１に示す。
【表１】
2014151594.tif 000006
【００８８】
＜結果＞
上記の通り、実施例１〜４の熱転写シートは、使用した基材シートの熱伝導率が０．２Ｗ／ｍ・ｋ以上、０．５Ｗ／ｍ・ｋ以下であり、印画後の巻取りボビンに巻上げられた熱転写シートにシワが生じておらず、良好であった。さらに、実施例１〜４の熱転写シートにより形成した印画物は、染料層から転写された印画物の耐久性をもたせるという熱転写性保護層の機能を充分発揮できると共に、印画濃度が高く、また光沢ムラがなく、高光沢な印画物が得られ、印画物の画質に優れるものであった。それに対し、比較例１〜２の熱転写シートは、使用した基材シートの熱伝導率が上記の範囲外であった。その結果、比較例１〜２の熱転写シートは、印画後の巻取りボビンに巻上げられた熱転写シートにシワが生じた。さらに、比較例１〜２の熱転写シートにより形成した印画物は、印画濃度が低く、印画物の光沢度及び画質とも劣る結果であった。
【符号の説明】
【００８９】
１      基材シート
２      熱転写性保護層
３      染料層
３Ｙ    イエロー染料層
３Ｍ    マゼンタ染料層
３Ｃ    シアン染料層
４      剥離層
５      保護層
６      接着層
７      耐熱滑性層
８      離型層
９      溶融インキ層
１０      熱転写シート
１１      プライマー層
【図１】
2014151594.tif 000007
【図２】
2014151594.tif 000008
【図３】
2014151594.tif 000009
【図４】
2014151594.tif 000010